Brevet FR3064265A1 — publié le 20180928

NOUVEAUX SELS UTILISABLES COMME LIQUIDES IONIQUES OU SELS INTERMEDIAIRES POUR LA PREPARATION DE LIQUIDES IONIQUES DESCRIPTION DOMAINE TECHNIQUE La présente invention a trait à de nouveaux sels utilisables comme produits intermédiaires pour la conception de liquides ioniques ou encore utilisables directement comme liquides ioniques, résultant de l'association entre un cation spécifique et un anion, ces liquides ioniques présentant, notamment de bonnes propriétés de conductivité, et plus spécifiquement une conductivité pouvant être supérieure à 1 mS/cm. Un sel est obtenu par association d'un composé anionique (a fortiori, chargé négativement) avec un composé cationique (a fortiori, chargé positivement). Parmi les sels, les liquides ioniques sont des sels se présentant à l'état liquide à température ambiante (le point de fusion étant inférieur à 20°C), par opposition à des sels classiques, comme le chlorure de sodium, qui présentent un point de fusion proche de 180°C, ces liquides ioniques pouvant être représentés par la formule générale suivante : A+X- dans laquelle : *A+ représente un cation généralement organique; et *X- représente un anion organique ou minéral. La particularité des liquides ioniques en termes d'état provient, notamment, de la différence morphologique entre l'anion et le cation (par exemple, au niveau de l'encombrement stérique et de la géométrie) peu favorable à l'établissement d'une forme cristalline du sel. 3064265 2 En outre, les liquides ioniques présentent une faible toxicité, une très faible inflammabilité, une stabilité électrochimique et une conductivité ionique intéressante. De ce fait, les liquides ioniques présentent un grand intérêt dans 5 les domaines nécessitant la mise en oeuvre de solutions conductrices d'ions et peuvent être, notamment, utilisés comme solvants de synthèse, solutions d'électrodéposition ou encore d'électrolytes de dispositifs à stockage d'énergie, tels que les batteries sécuritaires de dernière génération, comme les batteries lithium-soufre, les batteries lithium-ion ou encore les batteries à flux redox ou 10 encore des dispositifs solaires, tels que les cellules solaires à pigment photosensible. Toutefois, dans le domaine des batteries, le point limitant de ces liquides ioniques reste leur haute viscosité et leur incompatibilité vis-à-vis de certains matériaux d'électrodes, comme cela est le cas avec le graphite, ce qui 15 induit une limitation des performances des batteries en terme de cyclage, le cyclage désignant communément le nombre de cycles de charge/décharge qui peut être effectué par une batterie. Pour surmonter ces inconvénients, certains auteurs ont travaillé sur la modification des liquides ioniques, par exemple, en ajoutant des 20 fonctionnalités particulières à la composante cationique et/ou anionique en vue d'améliorer les propriétés intrinsèques du sel et lui conférer une fonctionnalité particulière, par exemple, une viscosité plus faible. En particulier, Ferrari et al., dans Journal of Power Sources, 194, 45-50, 2009 et Wu et al., dans Electrochimica Acta, 184, 356-363, 2015 décrivent 25 des liquides ioniques comprenant des cations pyrrolidinium dont les groupes alkyles ont été remplacés par des groupes alcoxy, les liquides ioniques résultant pouvant présenter une réduction de viscosité de 12% par rapport à leurs homologues alkyles. 3064265 3 Au vu de ce qui existe déjà, les auteurs de la présente invention ont mis au point une nouvelle classe de sels : -utilisables comme liquides ioniques, qui présentent, notamment, une conductivité importante (au moins supérieure à 1 mS/cm) et 5 une viscosité moindre compatible avec une utilisation de ces liquides ioniques comme électrolytes ; ou -utilisables comme sels intermédiaires pour la fabrication de liquides ioniques. EXPOSÉ DE L'INVENTION 10 Ces nouveaux sels comprennent ainsi l'association d'au moins un cation répondant à la formule (I) suivante : 15 (I) dans laquelle : -R1 est un groupe hydrocarboné acyclique ; -n est un entier allant de 0 à 3 ; -m est un entier allant de 1 à 4 ; 20 et d'au moins anion Y. Il s'entend que le ou les cations de formule (I) et le ou les anions Y sont associés de sorte à assurer l'électroneutralité du sel résultant (en d'autres termes, un sel dont la ou les charges positives du ou desdits cations équilibrent la 25 ou les charges négative du ou desdits anions). 3064265 4 De manière plus explicite, le composé de formule (I) peut correspondre, selon les valeurs de n, à l'une des formules suivantes : *pour n=0, la formule (la) suivante : 5 m (la) *pour n=1, la formule (lb) suivante : R1 N Cr (lb) 10 *pour n=2, la formule (1c) suivante : R1 1\l m° (lc) *pour n=3, la formule (Id) suivante : R1 N m 0 + 15 (Id) 3064265 5 De manière avantageuse, les sels de l'invention sont des sels, dans lesquels le cation est un cation de formule (I) avec n étant égal à 1 (soit, en d'autres termes, un cation de formule (lb)). Le groupe R1 est un groupe hydrocarboné acyclique et, plus 5 spécifiquement il peut s'agir d'un groupe hydrocarboné acyclique, linéaire ou ramifié, tel qu'un groupe alkyle, comportant de 1 à 4 atomes de carbone. Encore plus spécifiquement, le groupe R1 peut être un groupe de formule -CpH2p+1, avec p étant un entier allant de 1 à 4, par exemple, un groupe méthyle, un groupe éthyle, un groupe n-propyle, un groupe isopropyle, un groupe n-butyle, un 10 groupe isobutyle, un groupe tertiobutyle. A titre d'exemple, R1 peut être un groupe méthyle. A titre d'exemple, m peut être égal à 2. L'anion Y peut être un anion (en d'autres termes, le contre-ion associé au cation de formule (I)) choisi parmi les anions halogénures (par 15 exemple, chlorure, bromure ou iodure), un anion nitrate, un anion phosphate, les anions imidures. Par exemple, l'anion Y est un anion halogénure du type chlorure. Les sels de l'invention peuvent être utilisés comme liquides ioniques. Dans ces cas, l'anion Y- est avantageusement, un anion nitrate, un anion phosphate ou un anion imidure. 20 Aussi, l'invention a trait également à des liquides ioniques résultant de l'association d'un cation de formule (I) (par exemple, plus spécifiquement, un cation de formule (lb) telle que définie ci-dessus) et d'un anion Y choisi parmi un anion nitrate, un anion phosphate ou un anion imidure. De préférence, l'anion Y est un anion imidure. 25 Les déclinaisons mentionnées ci-dessus au sujet des cations de formule (I) pour les sels sont également valables pour les liquides ioniques et vice versa pour ce qui en est des déclinaisons faites ci-dessous qui sont également valables pour les sels conformes à l'invention. Plus spécifiquement : 3064265 6 -lorsque l'anion est un anion nitrate, celui-ci répond à la formule NO3-; -lorsque l'anion est un anion phosphate, celui-ci répond à la formule P043-; 5 -lorsque l'anion est un anion imidure, cela signifie, classiquement, qu'il comporte un radical imide, dont la charge négative est portée par l'atome d'azote, lequel atome d'azote est lié à deux groupes carbonyles ou deux groupes sulfonyles, ledit radical imide pouvant être représenté par l'une des formules (II) et (III) suivantes : 10 ±ii 7 ii± 1! 1! ±L,1± 1! Il (Il) (III) les accolades indiquant que les groupes -S02- et -0O2- sont liés à d'autres groupes. Avantageusement, l'anion est un anion imidure, dont la charge 15 négative est portée par l'atome d'azote, lequel atome d'azote est lié à deux groupes sulfonyles, un tel anion pouvant être représenté par la formule générale (Il') suivante : 0 0 1 1 - 1 1 R2- S-N - S (111 20 dans laquelle R2 et R3 représentent, indépendamment l'un de l'autre, un atome de fluor ou un groupe perfluorocarboné. Plus spécifiquement, R2 et R3 peuvent représenter, tous deux, un atome de fluor ou, tous deux, un groupe perfluorocarboné, par exemple, un groupe perfluorométhyle -CF3. 3064265 7 Des anions imidures particuliers répondant à ces spécificités sont ceux de formules (IV) et (V) suivantes : 0 0 0 0 Il - 11 Il - 11 F--N1)F F3CSNSCF3o o II o (IV) (V) 5 connus également sous le nom de bis(fluorosulfonyl)imidure et de bis(trifluorométhanesulfonyl)imidure. Des sels, utilisables comme liquides ioniques, conformes à l'invention sont, avantageusement, constitués par l'association d'un cation de formule (lb) et d'un anion répondant à l'une des formules (IV) ou (V) 10 susmentionnées. Plus spécifiquement, pour le cation de formule (lb), R1 peut être un groupe méthyle et m peut être égal à 2, auquel cas le cation répond à la formule (11b) suivante : 15 (11b) ce cation pouvant être dénommé N-(méthyl)-(2- vinyloxyéthyl)pyrrolidinium. Des sels particuliers utilisables comme liquides ioniques 20 conformes à l'invention sont des sels résultant de l'association d'un cation de formule (11b) et d'un anion de formule (IV) ou (V), lesquels sels répondent aux formules respectives (VI) et (VII) suivantes : 3064265 8 H3C,,,N.....',--..,,,-0 ( 0 0 Il - 11 Fl-Ni-F (vD H3C,,.... ............--,,,,,,..'..',..0...,,,,,,:,,,,,...-7- N (+) (vu) ces sels pouvant être nommés respectivement bis(fluorosulfonyl)imidure de N-(méthyl)-(2-vinyloxyéthyl)pyrrolidinium et bis(trifluorométhanesulfonyl)imidure de N-(méthyl)-(2- 5 vinyloxyéthyl)pyrrolidinium. Ces liquides ioniques peuvent être utilisés seuls ou en mélange avec un sel différent de ceux conformes à l'invention, lequel sel peut être un sel de lithium ou un sel de potassium, lesdits liquides ioniques pouvant être utilisés comme électrolytes, en particulier, des électrolytes pour dispositifs de stockage 10 d'énergie, tels que des batteries lithium-ion, des batteries lithium-soufre, les batteries à flux redox ou encore les supercondensateurs. Aussi, l'invention a également trait à un électrolyte comprenant au moins un liquide ionique tel que défini ci-dessous. L'électrolyte peut comprendre, en outre, au moins un sel de 15 lithium ou au moins un sel de potassium. Selon un mode particulier de l'invention, l'électrolyte peut être constitué uniquement d'au moins un liquide ionique tel que défini ci-dessus ou peut comprendre, en outre, au moins un sel de lithium ou d'au moins un sel de potassium. 0 0 Il - 11 F3C-S-N-S-CF3 Il Il 0 0 3064265 9 A titre d'exemples de sel de lithium, on peut citer l'hexafluorophosphate de lithium (LiPF6), le bis(oxalatoborate) de lithium, le tétrafluoroborate de lithium (LiBF4), le bis(trifluorométhanesulfonyl)imidure de lithium (connu sous l'abréviation LiTFSI), le bis(fluorosulfonyl)imidure de lithium, 5 l'hexafluoroarsénate de lithium (LiAsF6), le nitrate de lithium (LiNO3) ou encore le perchlorate de lithium (LiCI04). A titre d'exemples de sel de potassium, on peut citer l'hexafluorophosphate de potassium (KPF6), le tétrafluoroborate de potassium (KBF4), le bis(trifluorométhanesulfonyl)imidure de potassium, le 10 bis(fluorosulfonyl)imidure de potassium, l'hexafluoroarsénate de potassium (KAsF6), le nitrate de potassium (KNO3) ou encore le perchlorate de potassium (KCIO4). Le sel de lithium ou le sel de potassium peut être compris, dans l'électrolyte, à une concentration n'excédant pas 1,5 mole de sel par litre de 15 liquide ionique. Les sels conformes à l'invention et les liquides ioniques conformes à l'invention peuvent être préparées par tous types de méthodes à la portée de l'homme du métier, telles que des méthodes impliquant une substitution ou un échange ionique. 20 A titre d'exemples, lorsque les sels conformes à l'invention comportent, comme anion, un anion halogénure, la préparation peut consister à faire réagir un composé de formule (VIII) suivante : R1 N n (VIII) 25 avec n et R1 étant tels que définis ci-dessus ; 3064265 10 avec un composé de formule (IX) suivante : Yrt im 0 (IX) avec m étant tel que défini ci-dessus et Y correspondant un 5 atome d'halogène. Sans être lié par la théorie, la réaction du composé de formule (VIII) sur le composé de formule (IX) consiste en une substitution nucléophile engendrant un groupe partant Y, qui constitue ainsi un anion halogénure. A titre d'exemples, lorsque les sels conformes à l'invention 10 comportent, comme anion, un anion imidure, un anion nitrate ou un anion phosphate, la préparation peut consister en un échange ionique entre un sel consistant en l'association d'un cation de formule (I) susmentionnée et d'un anion halogénure et un sel consistant en l'association d'un cation, par exemple, alcalin (tel que du lithium, du sodium ou du potassium) et d'un anion imidure, 15 d'un anion nitrate ou d'un anion phosphate (ce sel étant nommé, par après, sel secondaire). L'échange ionique est réalisé typiquement en milieu aqueux et se caractérise par la formation de deux phases : une phase dite organique comprenant le sel comprenant l'association d'un cation de formule (I) et d'un 20 anion imidure, nitrate ou phosphate et une phase aqueuse comprenant l'association d'un anion halogénure et d'un cation, par exemple, alcalin (issu du sel secondaire). La phase aqueuse est éliminée par décantation et la phase organique subit un traitement pouvant passer par une opération d'extraction à 25 l'aide d'un solvant organique, la nouvelle phase organique résultante pouvant être ensuite soumise à une filtration sur charbon actif, un séchage sous vide d'air et à une déshydratation sur zéolite. La déshydratation peut être poussée jusqu'à obtenir une quantité d'eau dans le liquide ionique inférieure à 50 ppm. 3064265 11 Comme déjà mentionné ci-dessus, les sels de l'invention et, en particulier, les liquides ioniques de l'invention ainsi que les électrolytes définis plus haut présentent un intérêt important dans le domaine du stockage électrochimique justifié notamment, par exemple, en raison de leur faible 5 inflammabilité (qui est une propriété intrinsèque liée au liquides ioniques), d'une conductivité élevée (telle qu'une conductivité supérieure à 2 mS/cm) et de leur température de fusion inférieure ou égale à -20°C. Eu égard aux propriétés susmentionnées les compositions comprenant des sels et/ou des liquides ioniques conformes à l'invention peuvent 10 être utilisés comme électrolytes, en particulier, dans un dispositif à stockage d'énergie, par exemple, un accumulateur au lithium. L'invention a donc trait également à un dispositif à stockage comprenant au moins une cellule comprenant une électrode positive et une électrode négative séparées l'une de l'autre par un séparateur comprenant, un 15 électrolyte conforme à l'invention. En outre, la cellule peut être reliée à un réservoir, qui permet, via une pompe, l'acheminement de l'électrolyte conforme à l'invention au niveau du séparateur. La cellule est également reliée à un chargeur pour effectuer les opérations de charge. L'électrode positive peut être à base d'un matériau carboné et 20 l'électrode négative peut être à base d'un matériau lithié, par exemple, un matériau à base d'oxyde(s) métallique(s), tel que Li4Ti5O12. L'invention va à présent être décrite en référence aux exemples fournis ci-dessous donnés à titre illustratif et non limitatif. EXPOSÉ DÉTAILLÉ DE MODES DE RÉALISATION PARTICULIERS 25 EXEMPLE 1 Cet exemple illustre la préparation d'un sel conforme à l'invention : le chlorure de N-(méthyl)-(2-vinyloxyéthyl)pyrrolidinium de formule suivante : 3064265 12 H3C o N Cl- Pour ce faire, 25 g de 2-chlorovinyloxyéthyle (0,234 mol) et 25 g de méthylpyrrodiline (0,293 mol) sont préalablement distillés puis dilués dans 5 200 mL d'acétonitrile. Le mélange est maintenu sous agitation pendant 120 heures à 30°C. Les réactifs en excès et le solvant sont ensuite évaporés sous pression réduite. A l'issue de cette évaporation, on obtient environ 14 g d'un liquide de couleur jaune-orange (0,073 mol), soit un rendement d'environ 30%. 10 Le liquide obtenu est analysé par RMN I-H et RMN 13C, dont les résultats sont reportés ci-dessous. RMN I-H (D20)= 2,16 (br s, 4H) ; 3,02 (s, 3H) ; 3,67-3,49 (m, 6H) ; 4,35-4,17 (m, 4H) ; 6,2 (m, 1H). RMN 13C (D20)= 21,1 (CH2); 48,2 (CH3); 62,2 (CH2); 62,4 (CH2); 15 65,3 (CH2); 89,0 (CH2); 150,1 (CH). Ces résultats attestent que le produit obtenu est le sel répondant à la formule définie ci-dessus. EXEMPLE 2 20 Cet exemple illustre la préparation d'un liquide ionique conforme à l'invention : le bis(fluorosulfonyl)imidure de N-(méthyl)-(2- vinyloxyéthyl)pyrrolidinium de formule suivante : H3CNO ( 0 Il - Il 0 F-0-N-0-F 3064265 13 Pour ce faire, 19 g (0,099 mol) du sel de l'exemple 1 et 22 g de bis(fluorosulfonyl)imidure de potassium (0,100 mL) sont dissous respectivement dans 100 mL d'eau ultrapure (présentant une résistivité de 18,2 mn.cm-1) pour former deux solutions (respectivement, une solution comprenant le sel de 5 l'exemple 1 et une solution comprenant le bis(fluorosulfonyl)imidure de potassium). Les deux solutions sont mélangées à température ambiante pendant 24 heures. De ce mélange résultent une phase aqueuse comprenant du chlorure de potassium et les réactifs en excès et une phase organique comprenant essentiellement du bis(fluorosulfonyl)imidure de N-(méthyl)-(2- 10 vinyloxyéthyl)pyrrolidinium. La phase organique est récupérée à l'aide de dichlorométhane puis transférée dans une ampoule à décanter, afin d'être lavée 5 fois avec 100 mL d'eau ultrapure. La phase organique est isolée puis le dichlorométhane est éliminé par évaporation sous pression réduite, afin d'obtenir un liquide ionique brut. Ce liquide ionique est ensuite dilué dans de 15 l'acétate d'éthyle puis du charbon actif (13 g) est ajouté. Le mélange est placé sous agitation pendant 96 heures à 35°C. Le charbon actif est ensuite éliminé par filtration. La solution est ensuite purifiée par ajout d'environ 25±5 g d'alumine puis le mélange résultant est agité pendant au moins 5 heures à température ambiante. L'alumine est ensuite éliminée par filtration puis le liquide ionique est 20 récupéré après élimination de l'acétate d'éthyle par évaporation sous vide (35°C, 1 mbar) pendant 72 heures. A l'issue de cette élimination, on obtient environ 24 g (soit 0,070 mol) d'un liquide de couleur jaune pâle. Le liquide obtenu est analysé par RMN I-H et RMN BC, dont les 25 résultats sont reportés ci-dessous. RMN I-H (CDCI3)= 2,10 (br s, 4H) ; 2,90 (s, 3H) ; 3,55-3,39 (m, 6H) ; 4,22-3,94 (m, 4H) ; 6,32 (m, 1H). RMN 13C (CDCI3)= 21,0 (CH2); 48,4 (CH3); 62,1 (CH2); 62,3 (CH2); 65,4 (CH2); 88,9 (CH2); 150,2 (CH). 3064265 14 Ces résultats attestent que le produit obtenu est le liquide ionique répondant à la formule définie ci-dessus. EXEMPLE 3 5 Cet exemple illustre la préparation d'un liquide ionique conforme à l'invention : le bis(trifluorométhanesulfonyl)imidure de N-(méthyl)-(2- vinyloxyéthyl)pyrrolidinium de formule suivante : 1-13c 0 N C) 10 Le protocole de synthèse est similaire à celui décrit dans le cadre de l'exemple 2, si ce n'est que 14 g de chlorure de N-(méthyl)-(2- vinyloxyéthyl)pyrrolidinium (0,073 mol) ont été utilisés et 21 g de bis(trifluorométhanesulfonyl)imidure de lithium (0,073 mol) ont été utilisés en lieu et place des 22 g de bis(fluorosulfonyl)imidure de potassium. 15 Il est obtenu environ 22 g d'un liquide ionique jaune pâle. Le liquide obtenu est analysé par RMN I-H et RMN 13C, dont les résultats sont reportés ci-dessous. RMN I-H (CDCI3)= 2,17 (br s, 4H) ; 3,02 (s, 3H) ; 3,55-3,35 (m, 6H) ; 4,55-4,02 (m, 4H) ; 6,20 (m, 1H) 20 RMN 13C (CDCI3)= 21,1 (CH2); 48,4 (CH3); 62,3 (CH2); 62,5 (CH2); 65,54 (CH2); 89,0 (CH2); 120 (q, CF3); 150,3 (CH) Ces résultats attestent que le produit obtenu est le liquide ionique répondant à la formule définie ci-dessus. 0 0 Il - 11 F3C- Il II-N-S-0F3 0 0 25 3064265 15 EXEMPLE 4 Dans cet exemple, les liquides ioniques obtenus aux exemples 2 et 3 sont caractérisés en termes de conductivité (mS/cm) à 25°C, de viscosité (mPa.$) à 25°C et de température de cristallisation (°C). 5 Les résultats sont reportés dans le tableau ci-dessous. Liquide ionique Conductivité Viscosité (mPa.$) Température de (mS/cm) cristallisation (°C) Exemple 2 4,7 79,2 -65 Exemple 3 2,5 100,8 -67 Les liquides ioniques présentent des valeurs de conductivité supérieures à 2 mS/cm et des températures de fusion inférieures à -20°C. Ces 10 liquides ioniques présentent, de ce fait, un intérêt tout particulier pour une utilisation dans des systèmes de stockage électrochimique. REVENDICATIONS1. Sel comprenant l'association d'au moins un cation répondant à la formule (I) suivante : dans laquelle : -RI- est un groupe hydrocarboné acyclique ; -n est un entier allant de 0 à 3 ; -m est un entier allant de 1 à 4 ; et d'au moins anion Y. 15 2. Sel selon la revendication 1, dans lequel le cation de formule (I) répond à la formule spécifique (lb) suivante : R1 N 0 (lb) dans laquelle RI- et m sont tels que définis à la revendication 1. 20 3. Sel selon la revendication 1 ou 2, dans lequel RI- est un groupe alkyle comprenant de 1 à 4 atomes de carbone. 4. Sel selon l'une quelconque des revendications précédentes, 25 dans lequel m est égal à 2. 10 3064265 S61585 FG-P 17 5. Sel selon l'une quelconque des revendications précédentes, dans lequel Y est un anion choisi parmi les anions halogénures, un anion nitrate, un anion phosphate, les anions imidures. 5 6. Sel selon l'une quelconque des revendications précédentes, dans Y est un anion halogénure du type chlorure. 7. Liquide ionique résultant de l'association d'un cation de formule (I) suivante : dans laquelle : -RI- est un groupe hydrocarboné acyclique ; -n est un entier allant de 0 à 3 ; -m est un entier allant de 1 à 4 ; et d'un anion choisi parmi un anion nitrate, un anion phosphate ou un anion imidure. 8. Liquide ionique selon la revendication 7, dans lequel le cation de formule (I) répond à la formule spécifique (lb) suivante : R1 N 0 dans laquelle RI- et m sont tels que définis à la revendication 7. 3064265 861585 FG-P 18 9. Liquide ionique selon la revendication 7 ou 8, dans lequel l'anion Y est un anion imidure. 10. Liquide ionique selon l'une quelconque des revendications 7 5 à 9, dans lequel l'anion Y est un anion imidure répondant à la formule (Il') suivante : o o M - M R2-S-N-S-R3 (Il') dans laquelle R2 et R3 représentent, indépendamment l'un de 10 l'autre, un atome de fluor ou un groupe perfluorocarboné. 11. Liquide ionique selon l'une quelconque des revendications 7 à 10, dans lequel l'anion Y est un anion imidure qui répond à l'une des formules (IV) et (V) suivantes : 15 0 0 0 0 Il - 11 Il - 11 F-S- Il N-S- Il F F3C-S- Il N-S- Il CF3 0 0 0 0 12. Liquide ionique selon l'une quelconque des revendications 7 20 à 11, qui répond à l'une des formules (VI) et (VII) suivantes : 3064265 S61585 FG-P 19 H3C,,,N.....',-",,'0 ( 0 0 Il - 11 F- 11 (vD H3C,,.... ............--,,,.'..0...,,,,,z,',,,,--',..>. N (+) (vu) 13. Electrolyte comprenant au moins un liquide ionique tel que 5 défini selon l'une quelconque des revendications 7 à 12. 14. Electrolyte selon la revendication 13, comprenant, en outre, au moins un sel de lithium ou au moins un sel de potassium. 10 15. Electrolyte selon la revendication 14, dans lequel le sel de lithium est choisi parmi l'hexafluorophosphate de lithium (LiPF6), le bis(oxalatoborate) de lithium, le tétrafluoroborate de lithium (LiBF4), le bis(trifluorométhanesulfonyl)imidure de lithium (connu sous l'abréviation LiTFSI), le bis(fluorosulfonyl)imidure de lithium, l'hexafluoroarsénate de lithium (LiAsF6), 15 le nitrate de lithium (LiNO3) ou encore le perchlorate de lithium (LiCIO4). 16. Electrolyte selon la revendication 14, dans lequel le sel de potassium est choisi parmi l'hexafluorophosphate de potassium (KPF6), le tétrafluoroborate de potassium (KBF4), le bis(trifluorométhanesulfonyl)imidure 20 de potassium, le bis(fluorosulfonyl)imidure de potassium, l'hexafluoroarsénate de 0 0 Il - 11 F3C-S-N-S-CF3 Il Il 0 0 3064265 S61585 FG-P 20 potassium (KAsF6), le nitrate de potassium (KNO3) ou encore le perchlorate de potassium (KCIO4). 17. Dispositif à stockage d'énergie comprenant au moins une 5 cellule comprenant une électrode positive et une électrode négative séparées l'une de l'autre par un séparateur comprenant un électrolyte tel que défini selon l'une quelconque des revendications 13 à 16.